СПОСОБ ГИДРОЛИЗА ПОЛИМЕРА

1. Способ получения конечного полимера А, включающий стадии
(A) получения исходного полимера V, где исходный полимер V представляет собой получаемый путем
радикальной полимеризации следующих мономеров:
(i) от 25 до 90 мол.% мономера формулы I
1
1
6
где R обозначает Н или C-C-алкил,
1
4
1
4
(ii) от 3 до 65 мол.% С-С-алкилового эфира акриловой кислоты или С-С-алкилового эфира метакриловой кислоты,
(iii) от 1 до 45 мол.% моноэтиленовоненасыщенной карбоновой кислоты, моноэтиленовоненасыщенной сульфоновой кислоты или моноэтиленовоненасыщенной фосфоновой кислоты, или их солевых форм,
(iv) от 0 до 35 мол.% одного или большего количества этиленовоненасыщенных мономеров, которые отличаются от мономера (i), (ii) и (iii),
где суммарное количество всех мономеров (i), (ii), (iii) и (iv) составляет 100 мол. %,
(B) гидролиза полученного исходного полимера V в щелочной среде с получением конечного полимера А,
1
где по меньшей мере часть групп N-C(=O)R, содержащихся в мономерах (i) формулы (I), полимеризованных с получением исходного полимера V, гидролизована с образованием первичных аминогрупп.
2. Способ по п. 1, в котором на стадии (В) по меньшей мере часть сложноэфирных групп, содержащихся в мономерах (ii), полимеризованных с получением исходного полимера V, вступает в реакцию и по меньшей мере частью реакции является образование 5-членных лактамных структурных звеньев, содержащих полученные первичные аминогруппы, или образование карбоксигрупп или их солевых форм.
3. Способ по п. 1, в котором для радикальной полимеризации используют
(i) от 30 до 89 мол.% мономера формулы I,
1
4
1
4
(ii) от 5 до 60 мол.% С-С-алкилового эфира акриловой кислоты или С-С-алкилового эфира метакриловой кислоты,
(iii) от 1 до 30 мол.% моноэтиленовоненасыщенной карбоновой кислоты, моноэтиленовоненасыщенной сульфоновой кислоты или моноэтиленовоненасыщенной фосфоновой кислоты, или их солевых форм,
(iv) от 0 до 25 мол.% одного или большего количества этиленовоненасыщенных мономеров, которые отличаются от мономера (i), (ii) и (iii).
4. Способ по п. 1, в котором на стадии (В) гидролизовано по меньшей мере от 70 до 100 мол.% мономеров (i), полимеризованных с получением исходного полимера V, в пересчете на количество всех мономеров (i), полимеризованных с получением исходного полимера V, и вступает в реакцию по меньшей мере от 90 до 100% мономеров (ii), полимеризованных с получением исходного полимера V, в пересчете на количество всех мономеров (ii), полимеризованных с получением исходного полимера V.
1
5. Способ по любому из пп. 1-4, в котором мономером (i) является N-винилформамид, при этом в формуле I R = Н.
1
3
1
1
2
6. Способ по любому из пп. 1-4, в котором мономер (ii) выбирают из C-С-алкилового эфира акриловой кислоты или C-алкилового эфира метакриловой кислоты; С-С-алкилового эфира акриловой кислоты; этилакрилата; или их комбинаций.
7. Способ по любому из пп. 1-4, в котором мономер (iii) выбирают из моноэтиленовоненасыщенной карбоновой кислоты или моноэтиленовоненасыщенной сульфоновой кислоты, или их солевых форм; акриловой кислоты, метакриловой кислоты, винилсульфоновой кислоты или 2-акриламидо-2-метилпропансульфоновой кислоты, или их солевых форм; или их комбинаций.
8. Способ по любому из пп. 1-4, в котором для радикальной полимеризации используют следующие мономеры:
(i) от 60 до 83 мол.% N-винилформамида,
(ii) от 8 до 21 мол.% этилакрилата,
(iii) от 2 до 21 мол.% акриловой кислоты или метакриловой кислоты, или их солевых форм,
(iv) от 0 до 24 мол.% одного или большего количества этиленовоненасыщенных мономеров, которые отличаются от мономера (i), (ii) и (iii).
9. Конечный полимер А, который представляет собой получаемый путем (А) получения исходного полимера V, где исходный полимер V представляет собой получаемый путем
радикальной полимеризации следующих мономеров:
(i) от 58 до 83 мол.% мономера формулы I
1
1
6
в которой R обозначает Н или C-C-алкил,
1
4
1
4
(ii) от 8 до 39 мол.% С-С-алкилового эфира акриловой кислоты или С-С-алкилового эфира метакриловой кислоты,
(iii) от 1 до 25 мол.% моноэтиленовоненасыщенной карбоновой кислоты, моноэтиленовоненасыщенной сульфоновой кислоты или моноэтиленовоненасыщенной фосфоновой кислоты, или их солевых форм,
(iv) от 0 до 25 мол.% одного или большего количества этиленовоненасыщенных мономеров, которые отличаются от мономера (i), (ii) и (iii),
где суммарное количество всех мономеров (i), (ii), (iii) и (iv) составляет 100 мол. %, с получением исходного полимера V, и (В) гидролиза исходного полимера V в щелочной среде с получением конечного полимера А,
1
где по меньшей мере часть групп N-C(=O)R, содержащихся в мономерах (i) формулы (I), полимеризованных с получением исходного полимера V, гидролизована с образованием первичных аминогрупп,
где по меньшей мере часть сложноэфирных групп, содержащихся в мономерах (ii), полимеризованных с получением исходного полимера V, вступает в реакцию и по меньшей мере частью реакции является образование 5-членных лактамных структурных звеньев, содержащих полученные первичные аминогруппы, или образование карбоксигрупп или их солевых форм.
10. Способ изготовления бумаги или картона, включающий стадии (АС) добавления конечного полимера А к первой водной суспензии пульпы с получением таким образом второй водной суспензии пульпы, содержащей конечный полимер А,
где конечный полимер А представляет собой получаемый путем-радикальной полимеризации следующих мономеров:
(i) от 30 до 90 мол.% мономера формулы I
1
1
6
в которой R обозначает Н или С-С-алкил,
1
4
1
4
(ii) от 3 до 60 мол.% С-С-алкилового эфира акриловой кислоты или С-С-алкилового эфира метакриловой кислоты,
(iii) от 1 до 45 мол.% моноэтиленовоненасыщенной карбоновой кислоты, моноэтиленовоненасыщенной сульфоновой кислоты или моноэтиленовоненасыщенной фосфоновой кислоты, или их солевых форм,
(iv) от 0 до 35 мол.% одного или большего количества этиленовоненасыщенных мономеров, которые отличаются от мономера (i), (ii), (iii) и (iv),
где акрилонитрил или метакрилонитрил используют в количестве, составляющем от 0 до 9 мол. %,
где суммарное количество всех мономеров (i), (ii), (iii) и (iv) составляет 100 мол. %,
с получением исходного полимера V, и
гидролиза полученного исходного полимера V в щелочной среде с получением конечного полимера А,
1
где по меньшей мере часть групп N-C(=O)R, содержащихся в мономерах (i) формулы (I), полимеризованных с получением исходного полимера V, гидролизована с образованием первичных аминогрупп,
где по меньшей мере часть сложноэфирных групп, содержащихся в мономерах (ii), полимеризованных с получением исходного полимера V, вступает в реакцию и по меньшей мере частью реакции является образование 5-членных лактамных структурных звеньев, содержащих полученные первичные аминогруппы, или образование карбоксигрупп или их солевых форм,
(ВС) обезвоживания второй водной суспензии пульпы, содержащей конечный полимер А, на водопроницаемой подложке с получением мокрой бумажной структуры,
(СС) обезвоживания мокрой бумажной структуры с получением бумаги или картона.